Brevet FR2685531A1 — publié le 19930625

Fil de guidageq notamment pour la transmission de signaux à un missile L'invention concerne un fil de guidage comportant des fils conducteurs isolés centraux, un faisceau de fibres porteuses et un guipage de fibres. Un fil de guidage de ce type est connu par le document DE PS 11 09 228. Ce fil de guidage sert à transmettre des signaux entre un poste directeur et un missile qui se déplace à vitesse élevée. Sa structure présente deux fils conducteurs disposés extérieurement sur la périphérie du faisceau de fibres porteuses et une gaine radiale pour le faisceau de fibres porteuses et les fils conducteurs. n est revendiqué que les fibres porteuses ainsi que la gaine sont réalisées en fils de soie naturelle ou synthétique. Etant donné la disposition des fils conducteurs à la périphérie du faisceau de fibres porteuses, ceux-ci sont fortement menacés en cas de détérioration.Dans le cas d'un enroulement radial notamment, la gaine en soie naturelle ou synthétique qui n'a pas une résistance élevée à la traction et à la température peut, lorsque le fil est tombé sur le sol, être facilement arrachée suivant les conditions au sol ou s'échauffer fortement par suite du glissement rapide sur le sol. La résistance à la température étant très faible, il se produit là aussi un arrachement de la gaine et les fils conducteurs sont menacés. Ce fil de guidage devient totalement inutilisable lors de la traversée de terrains en feu ou de foyers de faible étendue, ce qui peut se produire relativement fréquemment en cas de guerre. La durée de vie sous une contrainte de traction de 20 N et une température de 400 OC des fils de guidage courants n'est que de deux secondes; en présence de températures plus élevées, la combustion est immédiate. Si la description du document DE-PS 11 09 228 mentionne l'utilisation comme alternative de fils synthétiques, aucun matériau particulier n'est cependant décrit. La soie naturelle et la soie synthétique étant par ailleurs des matériaux chers, leur utilisation est non seulement mal adaptée, mais encore peu économique. L'objectif de l'invention est de créer un fil de guidage fiable à l'utilisation qui présente des caractéristiques mécaniques élevées mê me aux températures élevées et qui reste malgré tout bon marché. Le problème est résolu par le fait que, grâce à une combinaison adaptée des matériaux pour les fibres porteuses constituées de fibres polyamides aromatiques et pour le guipage constitué de fibres de poly (tétrafluoréthylène), on obtient une résistance à la chaleur du fil de guidage en présence de sollicitations de traction jusqu'à 550 "C environ. Le guipage de fibres de poly (tétrafluoréthylène) passe à un état de gel pour une température de 330 "C environ, la surface du fil de guidage étant ainsi densifiée par fluidification et le fil de guidage étant protégé dans une large mesure contre une absorption supplémentaire de chaleur. Les fils conducteurs, quant à eux, peuvent être réalisés en cuivre, en verre ou en un matériau conducteur autre. Selon un mode de réalisation de l'invention, on utilise pour les fibres porteuses des poly (p-phénylène-téréphtasmides) à faible allongement. Selon un mode de réalisation de l'invention, on utilise pour les fibres porteuses des fibres de poly (m-phénylène isophtalamides) à allongement élevé. Selon un mode de réalisation de l'invention, le guipage est réalisé de préférence sous forme de guipage croisé. Le fil de guidage selon l'invention présente, de par sa structure, de nombreux avantages. Avec la disposition centrale des fils conducteurs, ceux-ci sont entièrement enveloppés par les fibres porteuses et ils sont ainsi protégés contre les agressions mécaniques extérieures. L'utilisation de fibres porteuses en polyamide aromatique (nom commercial Kevlar) en liaison avec le guipage en poly (tétrafluoréthylène) (nom commercial Téflon) permet d'obtenir un fil de guidage bon marché, résistant à la traction et à la température.Des essais ont montré que l'association fibres porteuses en Kevlar et guipage en téflon permettait d'obtenir une stabilité thermique du fil de guidage de 80 secondes sous une contrainte de 20 N et une température de 400 OC. Sous une température de 500 "C, la stabilité du fil de guidage selon l'invention est encore de 11 secondes sous 20 N. Cette résistance à la température élevée est due au fait que le téflon présente l'avantage de se gélifier à partir de 330 "C environ. Le guipage forme donc à partir de cette température une enveloppe géliforme autour du faisceau de fibres qui protège largement celui-ci d'une absorption de chaleur supplémentaire et empêche une striction des fibres porteuses.Aux températures plus élevées, le téflon se sublime et les fibres porteuses sont ainsi encore protégées contre l'absorption de chaleur. Un autre avantage du téflon est son coefficient de frottement excessivement faible, ce qui facilite considérablement le dévidage du fil de guidage. Le ke vlar, comme le téflon, résiste à toutes les influences courantes de l'en- vironnement, y compris à l'eau de mer. Selon l'utilisation, les fibres porteuses en kevlar peuvent être conçues de manière à obtenir un allongement faible ou un allongement élevé, les autres caractéristiques avantageuses étant conservées dans les deux cas. Pour un allongement faible, jusqu'à 2 % environ, on utilise le poly (p-phénylènetéréphtalamide) et, pour un allongement élevé, le poly (m-phénylèneisophtalamide). L'invention est décrite ci-après à l'aide du mode de réalisation représenté sur le dessin. La figure unique montre l'extrémité d'un fil de guidage 1, à une échelle fortement agrandie. Au centre du faisceau de fibres porteuses 2 en fibres polyamides aromatiques sont logés deux fils conducteurs 3 qui sont revêtus d'un vernis isolant 4. Les fils conducteurs sont de préférence en cuivre, mais peuvent aussi être réalisés en un matériau conducteur différent tel que, par exemple, du verre. Le faisceau de fibres porteuses 2 est muni d'un guipage croisé de fibres de poly (tétrafluoréthylène) 5. Les fibres 5 du guipage croisé sont très fines et sont travaillées avec une forte densité. Il est également possible dans le cadre de l'invention de choisir une autre forme de guipage à la place du guipage croisé, par exemple un guipage radial ou un tissu de guipage. On peut également utiliser à la place des deux fils conducteurs en cuivre par exemple seulement un fil conducteur en verre et un ou plusieurs fils conducteurs en un matériau conducteur différent. REVENDICATIONS 1. Fil de guidage comportant des fils conducteurs isolés centraux, un faisceau de fibres porteuses et un guipage de fibres, caractérisé en ce que, grâce à une combinaison des matériaux pour les fibres porteuses (2) constituées de fibres polyamides aromatiques et pour le guipage (5) constitué de fibres de poly (tétrafluoréthylène), on obtient une résistance à la chaleur du fil de guidage (1) en présence de sollicitations de traction jusqu'à 550 OC environ. 2. Fil de guidage selon la revendication 1, caractérisé en ce que le guipage (5) de fibres de poly (tétrafluoréthylène) passe à un état de gel pour une température de 330 OC environ, la surface du fil de guidage (1) étant ainsi densifiée par fluidification et le fil de guidage étant protégé dans une large mesure contre une absorption supplémentaire de chaleur. 3. Fil de guidage selon la revendications 1, caractérisé en ce que les fils conducteurs (3) sont en cuivre, en verre ou en un matériau conducteur autre. 4. Fil de guidage selon les revendications 1 et 2, caractérisé en ce qu'on utilise pour les fibres porteuses (2) des poly (p-phénylènetéréphtalamides) à faible allongement. 5. Fil de guidage selon les revendications 1 et 2, caractérisé en ce qu'on utilise pour les fibres porteuses (2) des fibres de poly (mphénylène isophtalamides) à allongement élevé. 6. Fil de guidage selon rune quelconque des revendication 1 à 5, caractérisé en ce que le guipage est réalisé de préférence sous forme de guipage croisé.